유리 기판 상 에 감광성 조성물 No . 1 ~ No . 7 ( 실시 예 8 ~ 14 ) 및 비교 용 감광성 조성물 No . 8 ( 비교 예 1 ) 을 스핀 코트 ( 500 rpm 으로 2 초간 , 이어서 900 rpm 으로 5 초간 ) 하 고 , 핫 플레이트 를 이용 하 여 90 ℃ 에서 90 초간 프리 베이 킹 을 실시 한 후 , 23 ℃ 에서 40 초간 냉각 하 였 다 . 그 후 , 고압 수은 램프 를 이용 하 여 100 mJ / ㎠ 로 노광 하 고 , 평가 샘플 을 제작 하 였 다 . 얻 어 진 샘플 의 380 ~ 780 ㎚ 에서 의 투과율 로부터 , JIS Z 8701 에 준거 하 여 Y 값 을 구하 였 다 . Y 값 이 높 을수록 휘도 가 높 고 가 시광 영역 에서 높 은 투과율 을 가지 는 것 을 의미 하 여 , 유용 하 다 .